(57)【要約】【課題】青色レーザを用いて書換えが可能な光記録媒体、更に記録層を複数有する多層光記録媒体であって、従来の初期化方法に起因する特性の変動（初期化むら）がなく、従って全てのデータ領域において特性の変動がない光記録媒体の提供。【解決手段】（１）透明基板上に、記録層、保護層及び反射層を含む多層膜をからなる情報層を少なくとも一層有し、全データ領域中のオーバーライト１回後（ＤＯＷ１）のＰＲＳＮＲの平均値が１５．０以上で、かつ、該ＰＲＳＮＲのトラック間分布の標準偏差が０．３以下である光記録媒体。（２）半径方向に長い長方形又は楕円状のレーザビームを照射しながら特定の線速度でディスクを回転させる初期化方法を用い、長軸方向の光強度分布について、ビームの移動方向（半径方向）に対し後端側にビーム強度のピークを有するレーザビームを用いて初期化されている（１）記載の光記録媒体。【選択図】図６
2007273070.tif 000002
【特許請求の範囲】
【請求項１】
透明基板上に、光の入射により結晶状態と非晶質状態との間で相変化を起こして情報を記録し得る記録層、保護層及び反射層を含む多層膜からなる情報層を少なくとも一層有し、全データ領域中のオーバーライト１回後（ＤＯＷ１）のＰＲＳＮＲの平均値が１５．０以上で、かつ、該ＰＲＳＮＲのトラック間分布の標準偏差が０．３以下であることを特徴とする光記録媒体。
【請求項２】
透明基板が、溝ピッチ０．４０±０．０１μｍ、溝深さ１８〜３０ｎｍ、溝幅０．１５〜０．２５μｍの蛇行溝を有することを特徴とする請求項１記載の光記録媒体。
【請求項３】
光記録媒体がディスク状であって、半径方向に長い長方形又は楕円状のレーザビームを照射しながら特定の線速度でディスクを回転させ、該レーザビームを長軸方向のスポットサイズ（半値幅）よりも短い幅で半径方向に移動させながら徐々に結晶化させる初期化方法を用い、かつ、レーザビームの長軸方向の光強度分布について、ビームの移動方向（半径方向）に対し後端側にビーム強度のピークを有するレーザビームを用いて初期化されていることを特徴とする請求項１又は２記載の光記録媒体。
【請求項４】
ビーム強度のピークが後端にあることを特徴とする請求項３記載の光記録媒体。
【請求項５】
レーザビームの長軸方向の光強度分布について、ビームの移動方向（半径方向）に対し前方側に向かって徐々にビーム強度が減衰するプロファイルを有するレーザビームを用いて、初期化されていることを特徴とする請求項３又は４記載の光記録媒体。
【請求項６】
ディスクの回転線速度を３〜１４ｍ／ｓとし、ビーム強度のピークにおけるパワー密度が５〜２５ｍＷ／μｍ２であるレーザビームを用いて初期化されていることを特徴とする請求項３〜５の何れかに記載の光記録媒体。
【請求項７】
記録層が、Ｓｂ−Ｔｅ系材料からなることを特徴とする請求項１〜６の何れかに記載の光記録媒体。
【請求項８】
記録層が、Ｇｅ−Ｓｂ−Ｓｎ系材料からなることを特徴とする請求項１〜６の何れかに記載の光記録媒体。
【請求項９】
記録層が、更に、Ｉｎ、Ｔｅ、Ａｌ、Ｇａ、Ｚｎ、Ｍｇ、Ｔｌ、Ｂｉ、Ｓｅ、Ｃ、Ｎ、Ａｕ、Ａｇ、Ｃｕ、Ｍｎ、希土類元素から選択される少なくとも１種の元素を含有し、該元素の合計含有量が、０．１〜１０原子％であることを特徴とする請求項８記載の光記録媒体。
【請求項１０】
記録層の膜厚が、４〜１８ｎｍであることを特徴とする請求項１〜９の何れかに記載の光記録媒体。
【請求項１１】
透明基板上に、第１情報層〜第Ｎ情報層（Ｎは２以上の整数）が順に配置され、第１情報層〜第Ｎ情報層の各々が前記多層膜からなる情報層であることを特徴とする請求項１〜１０の何れかに記載の光記録媒体。
【請求項１２】
第１情報層が、光の入射側から見て、少なくとも第１下部保護層、第１記録層、第１上部保護層、第１反射層、第１熱拡散層を順に備え、第２情報層が、少なくとも第２下部保護層、第２記録層、第２上部保護層、第２反射層を順に備えた二層構造を有することを特徴とする請求項１１記載の光記録媒体。
【請求項１３】
第１下部保護層と第１記録層との界面及び／又は第１記録層と第１上部保護層との界面に配置された界面層を有することを特徴とする請求項１２記載の光記録媒体。
【請求項１４】
第１熱拡散層が、Ｉｎ２Ｏ３を主成分とすることを特徴とする請求項１２又は１３記載の光記録媒体。
【請求項１５】
第１熱拡散層が、ＩＴＯ（酸化インジウム＋酸化スズ）或いはＩＺＯ（酸化インジウム＋酸化亜鉛）の何れかであることを特徴とする請求項１２〜１４の何れかに記載の光記録媒体。
【請求項１６】
第１熱拡散層の厚さが１０〜２００ｎｍであることを特徴とする請求項１２〜１５の何れかに記載の光記録媒体。
【請求項１７】
第１反射層及び第２反射層が、Ａｇ及びＡｇ合金の何れかを含有することを特徴とする請求項１２〜１６の何れかに記載の光記録媒体。
【発明の詳細な説明】
【技術分野】
【０００１】
本発明は、青色レーザを用いて書換えが可能な光記録媒体において、従来の初期化方法に起因する特性の変動（初期化むら）がない光記録媒体（以下、「相変化光記録媒体」、「相変化光ディスク」と称することがある）に関する。
【背景技術】
【０００２】
近年、情報量の増加に伴い高密度でかつ高速に大量のデータの記録・再生ができる記録媒体が求められている。光ビームを照射し情報の記録・再生を行う相変化光記録媒体、特に相変化光ディスクは、信号品質に優れ高密度化が可能であり、また１ビームオーバーライトが容易なことから高速アクセス性に優れた光記録媒体である。
このような相変化光ディスクは、一般にレーザ光の走査を案内する凹状の案内溝が形成された光透過性基板上に、少なくとも第一保護層、非晶質相と結晶相の間で可逆的相変化をする相変化記録層、第二保護層、金属からなる反射層がこの順に設けられ、更に反射層上に樹脂保護層が設けられた構造となっている。また、貼り合わせ型光ディスクの場合においては、前記構造を一方に用いるか又は両方に用い、接着層を介して貼り合わせた構造となっている。
【０００３】
これらの光記録媒体の信号記録及び再生方法は以下の通りである。
光記録媒体を、モーター等の手段により、線速度一定或いは回転速度（角速度）一定で回転させ、記録層上に強度変調した集束レーザ光を照射する。このとき記録層はレーザ光の照射条件により結晶／非晶質間で相状態が変化し、その相状態の差として形成されたパターンが信号パターンとなる。また再生は相状態の違いにより生じた反射率差を検出することで行われている。
集束レーザ光の強度変調は、３つの出力レベル間で行われる。この際、最も高い出力レベル（以下、記録パワーと称する）は記録層の溶融に使用される。中間の出力レベル（以下、消去パワーと称する）は融点直下で結晶化温度よりも高い温度まで記録層を加熱するのに使用される。そして最も低いレベルは記録層の加熱又は冷却の制御に使用される。記録パワーのレーザ光により溶融した記録層は、続く急冷により非晶質ないしは微結晶となって反射率の低下が起こり、記録マーク（非晶質マーク）となる。また、消去パワーのレーザ光では全て結晶質となり消去が可能となる。このように、３つの出力レベル間でレーザ光を強度変調することにより、記録層上に交互に結晶領域と非晶質領域が形成され、情報が記憶される。
【０００４】
前記光記録媒体は、一般にスパッタリング法、真空蒸着法などによる真空プロセスを経て成膜される。そして、このようにして成膜される記録層の成膜直後の状態（ａｓ−ｄｅｐｏ．状態）は、少なくとも一部分が非晶質状態となっているか、又は準安定な結晶状態となっていることが多い。ａｓ−ｄｅｐｏ．状態は通常反射率が低く、ＣＤやＤＶＤ系のドライブシステムにおけるオートフォーカス機能やトラッキングの動作が不安定になり易いため、記録を行う前に予め記録層を結晶化する工程、即ち初期化工程（以下、初期化と称する）が設けられている。
相変化現象を利用したＤＶＤ系の光記録媒体においては、現在までに最大で４．０倍速（線速１４．０ｍ／ｓ）の記録が可能な書換え型光記録媒体が実現されている。しかしながら、更なるデータ記録時間の短縮を目的とし、より高速記録が可能な書換え型光記録媒体の開発が望まれている。また、コンピューター等で扱う情報量が増加したことによって、更に高記録密度化の要求が高まることが予想される。
【０００５】
高速記録を実現する方法としては、記録層として用いる相変化材料の結晶化速度が十分速く、高速記録でも結晶状態が得られることが要求される。
本発明者らはこれまでに、高速記録が可能な相変化材料としてＧａ−Ｓｂ系の材料を見出し、Ｇａ−Ｓｂ合金をベースとしたＧａ−Ｓｂ−Ｓｎ系材料や、Ｇａ−Ｓｂ−Ｓｎ−Ｇｅ系材料に関する報告を行った（特許文献１）。
また、高記録密度化する方法として、使用するレーザー波長を青色光領域まで短波長化すること、或いは記録再生を行なうピックアップに用いられる対物レンズの開口数ＮＡを大きくして、光記録媒体に照射されるレーザー光のスポットサイズを小さくすることが提案されており、すでに実用化されているＢｌｕ−ｒａｙ  Ｄｉｓｃや、現在開発中のＨＤ  ＤＶＤ−ＲＷがある。
【０００６】
しかし、記録容量の高密度化に伴い、「繰り返し記録初期の記録特性の劣化」が顕著になると共に、従来の方法（後述）で初期化を行うと初期化の光源の形状に依存する「初期化むら」が顕著となって、記録個所によって特性が大きくばらついてしまうという問題を生じることが分った。ここで「繰り返し記録初期の記録特性の劣化」とは、具体的には記録回数が２回（以下、「オーバーライト１回」、「ＤＯＷ１」と称することもある）から１０回程度までの消去率が低く、何回か書換えを繰り返さなければ安定した消去率を得ることができない状態を意味する。
このような消去率低下は、初期化後の結晶状態と、マーク（非晶質）をオーバーライトして再形成した結晶状態とが異なるため、媒体の反射率が不均一となることにより起きると考えられている。そのため、初期化はオーバライト時の消去条件と同じ条件で行われることが理想とされていた。
【０００７】
また前記「初期化むら」とは、具体的には初期化後の媒体の反射率が記録個所によってばらつき、反射率分布を持つ状態を意味する。図１（ａ）に、非晶質化が起る直前の反射率信号（均一な反射率）を示し、図１（ｂ）に、図１（ａ）の状態からパワー密度を２０％下げた時（初期化抜け）の反射率信号を示し、図１（ｃ）に、図１（ａ）の状態からパワー密度を上げたり線速を遅くした場合（初期化むら）の反射率信号を示す。そして、このような「初期化むら」は記録特性の変動の原因となり、結果として全てのデータ領域において均一で良好な記録特性を得ることが困難となることが分った。
とりわけ、再生信号をパーシャルレスポンス等化と呼ばれる多値の信号へ等化するＰＲＭＬ（Ｐａｒｔｉａｌ−Ｒｅｓｐｏｎｓｅ  Ｍａｘｉｍｕｍ−Ｌｉｋｅｌｉｈｏｏｄ）と呼ばれる再生信号検出方法を用いるＨＤ  ＤＶＤ−ＲＷは、信号振幅や反射率変動の影響が大きいため、このような「初期化むら」は記録特性の変動の原因となる。
【０００８】
一方、現在、一般的な（従来の）初期化方法は以下の通りとなっている。
光記録媒体が円盤状のディスクである場合は、半径方向に長い楕円状のレーザビームを照射しながら特定の線速度でディスクを回転させ、更に該楕円状ビームを長軸方向のスポットサイズ（半値幅）よりも短い幅で半径方向に移動させながら徐々に結晶化する方法が広く利用されており、また初期化に用いる光源は、半導体レーザ、ガスレーザ等の各種光源のうち、生産性の点で優れる大型ＬＤの光源が特に好まれ、広く利用されている。
初期化後の結晶状態とオーバーライト後の結晶状態を同一にするためには、単純には、記録線速（オーバーライト線速）と同じ線速度で、かつ、前記のような大型ＬＤを用いずに記録系で使用する光源（と同じサイズの光源）を用いて、トラック毎に初期化を行えばよいことになる。このような初期化を行えば、前記「初期化の光源の形状に依存する初期化むら」もなくなり、全てのデータ領域において、均一で良好な記録特性を得ることができる。しかし、このような記録系の光源を用いて初期化を行う場合、初期化に要する時間が長くなり生産性が低下するため好ましくないばかりか、冒頭で述べたように成膜直後のａｓ−ｄｅｐｏ．状態は記録系システムにおけるオートフォーカス機能やトラッキングの動作が不安定になり易いため、初期化不良となる確率が高い。
こうした中、特許文献２〜５において前記「繰り返し記録初期の記録特性劣化」及び「初期化むら」の改善を目的とした発明が開示されている。しかしながら何れの初期化方法においても、前記課題を解決し得るものはなく、従って媒体の全てのデータ領域において特性の変動がない光記録媒体は未だ得られていない。
【０００９】
【特許文献１】特開２００４−３２２６３０号公報
【特許文献２】特開平１０−１１２０６５号公報
【特許文献３】特開平１１−２７３０７１号公報
【特許文献４】特開２０００−１９５１１２号公報
【特許文献５】特開２００２−９２８８７号公報
【発明の開示】
【発明が解決しようとする課題】
【００１０】
本発明は、前述のような相変化光記録媒体の初期化技術の現状に鑑み、従来技術における問題点を解決した、青色レーザを用いて書換えが可能な光記録媒体、更に記録層を複数有する多層光記録媒体であって、従来の初期化方法に起因する特性の変動（初期化むら）がなく、従って全てのデータ領域において特性の変動がない光記録媒体の提供を目的とする。
【課題を解決するための手段】
【００１１】
本発明者らは、上記課題を解決するため、鋭意検討を重ねた結果、相変化材料を、半径方向に特殊なビームプロファイルを有するレーザビームを用いて、「非晶質化が起る直前の結晶状態」に初期化することで、繰り返し記録初期の記録特性劣化がなく、かつ全てのデータ領域において特性の変動がない光記録媒体を提供できることを見出した。
本発明はこの知見に基づくものであり、上記課題は、次の１）〜１７）の発明（以下、本発明１〜１７という）によって解決される。
１）  透明基板上に、光の入射により結晶状態と非晶質状態との間で相変化を起こして情報を記録し得る記録層、保護層及び反射層を含む多層膜をからなる情報層を少なくとも一層有し、全データ領域中のオーバーライト１回後（ＤＯＷ１）のＰＲＳＮＲの平均値が１５．０以上で、かつ、該ＰＲＳＮＲのトラック間分布の標準偏差が０．３以下であることを特徴とする光記録媒体。
２）  透明基板が、溝ピッチ０．４０±０．０１μｍ、溝深さ１８〜３０ｎｍ、溝幅０．１５〜０．２５μｍの蛇行溝を有することを特徴とする１）記載の光記録媒体。
３）  光記録媒体がディスク状であって、半径方向に長い長方形又は楕円状のレーザビームを照射しながら特定の線速度でディスクを回転させ、該レーザビームを長軸方向のスポットサイズ（半値幅）よりも短い幅で半径方向に移動させながら徐々に結晶化させる初期化方法を用い、かつ、レーザビームの長軸方向の光強度分布について、ビームの移動方向（半径方向）に対し後端側にビーム強度のピークを有するレーザビームを用いて初期化されていることを特徴とする１）又は２）記載の光記録媒体。
４）  ビーム強度のピークが後端にあることを特徴とする３）記載の光記録媒体。
５）  レーザビームの長軸方向の光強度分布について、ビームの移動方向（半径方向）に対し前方側に向かって徐々にビーム強度が減衰するプロファイルを有するレーザビームを用いて、初期化されていることを特徴とする３）又は４）記載の光記録媒体。
６）  ディスクの回転線速度を３〜１４ｍ／ｓとし、ビーム強度のピークにおけるパワー密度が５〜２５ｍＷ／μｍ２であるレーザビームを用いて初期化されていることを特徴とする３）〜５）の何れかに記載の光記録媒体。
７）  記録層が、Ｓｂ−Ｔｅ系材料からなることを特徴とする１）〜６）の何れかに記載の光記録媒体。
８）  記録層が、Ｇｅ−Ｓｂ−Ｓｎ系材料からなることを特徴とする１）〜６）の何れかに記載の光記録媒体。
９）  記録層が、更にＩｎ、Ｔｅ、Ａｌ、Ｇａ、Ｚｎ、Ｍｇ、Ｔｌ、Ｂｉ、Ｓｅ、Ｃ、Ｎ、Ａｕ、Ａｇ、Ｃｕ、Ｍｎ、希土類元素から選択される少なくとも１種の元素を含有し、該元素の合計含有量が、０．１〜１０原子％であることを特徴とする８）記載の光記録媒体。
１０）  記録層の膜厚が、４〜１８ｎｍであることを特徴とする１）〜９）の何れかに記載の光記録媒体。
１１）  透明基板上に、第１情報層〜第Ｎ情報層（Ｎは２以上の整数）が順に配置され、第１情報層〜第Ｎ情報層の各々が前記多層膜からなる情報層であることを特徴とする１）〜１０）の何れかに記載の光記録媒体。
１２）  第１情報層が、光の入射側から見て、少なくとも第１下部保護層、第１記録層、第１上部保護層、第１反射層、第１熱拡散層を順に備え、第２情報層が、少なくとも第２下部保護層、第２記録層、第２上部保護層、第２反射層を順に備えた二層構造を有することを特徴とする１１）記載の光記録媒体。
１３）  第１下部保護層と第１記録層との界面及び／又は第１記録層と第１上部保護層との界面に配置された界面層を有することを特徴とする１２）記載の光記録媒体。
１４）  第１熱拡散層が、Ｉｎ２Ｏ３を主成分とすることを特徴とする１２）又は１３）記載の光記録媒体。
１５）  第１熱拡散層が、ＩＴＯ（酸化インジウム＋酸化スズ）或いはＩＺＯ（酸化インジウム＋酸化亜鉛）の何れかであることを特徴とする１２）〜１４）の何れかに記載の光記録媒体。
１６）  第１熱拡散層の厚さが１０〜２００ｎｍであることを特徴とする１２）〜１５）の何れかに記載の光記録媒体。
１７）  第１反射層及び第２反射層が、Ａｇ及びＡｇ合金の何れかを含有することを特徴とする１２）〜１６）の何れかに記載の光記録媒体。
【００１２】
以下、上記本発明について詳しく説明する。
本発明者らは、青色レーザでの高密度記録に適した相変化材料の初期化後の反射率分布と、記録後の全データ領域にあるトラック毎のオーバーライト１回後のＰＲＳＮＲ（ＤＯＷ１ＰＲＳＮＲ）の標準偏差との関係に着目し検討を重ねた結果、反射率のばらつきが小さい場合においても記録特性に変動が生じることが分った。図２（ａ）に初期化後の未記録部の反射率分布（上側の信号）を示し、図２（ｂ）に、繰り返し記録初期の記録特性のうち最も劣化が大きいＤＯＷ１ＰＲＳＮＲのトラック間分布の様子を示したが、図２（ａ）に示すように反射率分布が均一な場合においても、図２（ｂ）に示すように記録特性は変動し、安定した記録系システムに弊害を与える要因となる。そして、媒体の全ての記録個所において変動のない記録特性、及び安定した記録系システムを保証するためには、本発明１で規定するように、全データ領域中のＤＯＷ１ＰＲＳＮＲのトラック間分布の標準偏差が０．３以下であることが重要であることを知見した。このような光記録媒体は、初期化用レーザビームの長軸方向の光強度分布について、ビームの移動方向（半径方向）に対し後端側にビーム強度のピークを有するレーザビームを用いて初期化することにより得られる。ＰＲＳＮＲの定義及び測定法はＤＶＤフォーマットロゴライセンシング（株）から購入可能なブックに記載されている。ＤＶＤ  Ｓｐｅｃｉｆｉｃａｔｉｏｎｓ  ｆｏｒ  Ｈｉｇｈ  Ｄｅｎｓｉｔｙ  Ｒｅａｄ−Ｏｎｌｙ  Ｄｉｓｃ  ＰＡＲＴ  １  Ｐｈｙｓｉｃａｌ  Ｓｐｅｃｉｆｉｃａｔｉｏｎｓ  Ｖｅｒｓｉｏｎ  ０．９のＡｎｎｅｘ  Ｈの部分である。
図１２に、本発明１の要件を満たす光記録媒体（□）と満たさない光記録媒体（○）について、ＤＯＷ１ＰＲＳＮＲの特性の変動を調べた結果を示す。図から、本発明１の要件を満たす光記録媒体は特性の変動が極めて小さいことが分る。なお、本発明１の要件を満たす光記録媒体としては、後述する実施例１の光記録媒体を、要件を満たさない光記録媒体としては、後述する比較例１の光記録媒体をそれぞれ用いた。
【００１３】
また、本発明者らは、本発明２のような、溝ピッチ０．４０±０．０１μｍ、溝深さ１８〜３０ｎｍ、溝幅０．１５〜０．２５μｍの蛇行溝を有する透明基板上に各層を有し、高密度記録が可能な光記録媒体においては、「繰り返し記録初期の記録特性劣化」、及び「トラック毎のＤＯＷ１ＰＲＳＮＲ変動」が特に問題となることを知見した。
そこで、「オーバーライト後の結晶状態」を実現するため、本発明１と同様に、初期化用レーザビームの長軸方向の光強度分布について、ビームの移動方向（半径方向）に対し後端側にビーム強度のピークを有するレーザビームを用いて初期化を行ったところ、媒体の全データ領域中のＤＯＷ１ＰＲＳＮＲの平均値が１５．０以上で、かつ、そのトラック間分布の標準偏差が０．３以下である高密度光記録媒体を得ることができた。これにより媒体の全ての記録個所において変動のない記録特性を保証し、従って媒体の全ての記録個所において安定した記録系システムを保証することができる。更に、ＤＯＷ１ＰＲＳＮＲの平均値が１６．０以上であれば、より安定したシステムを実現できるので好ましい。
【００１４】
本発明の光記録媒体を実現する手段としての初期化方法は、本発明３のように、長方形又は楕円状レーザビームの長軸方向のビーム強度分布が、ビームの移動方向（半径方向）に対し後端側にビーム強度のピークを有するレーザビームを用いる点に特徴がある。更に本発明４〜５のようなプロファイルを有するレーザビームを用いることが好ましい。
本発明３〜５によれば、青色レーザを用いて高記録密度で書換えが可能であり、繰り返し記録初期の記録特性劣化がなく、かつ媒体の全てのデータ領域において特性の変動がない光記録媒体を提供することができる。
【００１５】
本発明者らは〔背景技術〕で述べた「オーバーライト時の消去条件（結晶化条件）」について、以下のような知見を得た。
即ち、青色レーザを用いて高記録密度で書換えが可能な相変化材料のオーバーライトは、相変化材料の結晶化速度が非常に速く非晶質マークの形成がより困難であることから、マーク形成を容易にするべく非常に急速な冷却過程環境（以下、急冷構造と称すことがある）を実現した上でオーバーライトが行われている。具体的には、例えば本発明１４や本発明１７のように、媒体の構造そのものを急冷構造化したり、また記録過程においては、記録パワーの出力を高く設定し、消去パワーの出力は記録直後の非晶質マークの再結晶化を促進させないため低く設定するように工夫されており、媒体に熱が篭らないような強度変調でオーバーライトが行われている。
従来の大口径の光源を利用した初期化方法においては、初期化時に媒体の広い範囲に渡って余分な熱が蓄積することが予想されるため、前記の「急冷環境」と同じ環境を実現することは困難となる。本発明者らはこのような初期化技術の現状に鑑み、光源のビーム整形によって急冷に適した初期化が可能であるかどうかについて数々の検討を重ねた結果、生産性を低下させることなく、即ち従来の大口径光源を用いても、本発明３〜５に記載のビーム形状を有する光源を用いて初期化を行えば、初期化後の結晶状態がオーバーライト後の結晶状態と同一である光記録媒体が実現できることを見出した。
【００１６】
また本発明者らは、〔背景技術〕で述べた初期化の光源形状に依存する「初期化むら」について、次のような知見を得た。
即ち、初期化後のディスクの構造差を調べるため光学顕微鏡（１０×５０倍）を用いて後述する実施例１及び比較例１の光ディスクを観察したところ、比較例１では初期化ヘッドの送り幅とほぼ同間隔で出現する「縦縞模様」が観察されたのに対し、実施例１ではこのような模様は観察されず、均一な初期化が施されていることが分った。図１０に実施例１の光学顕微鏡写真のイメージ図を、図１１に比較例１の光学顕微鏡写真のイメージ図を示す。同様に、ビームプロファイルの中心よりも前方側にビーム強度のピークを有するレーザビームを用いた比較例４の光ディスクを観察したところ、比較例１と同様な縦縞模様が観察された。
【００１７】
Ｇｅ−Ｓｂ−Ｓｎ系の相変化材料に代表される高速記録が可能な相変化材料は、一般に結晶化温度が高いため初期化が困難となり高出力の初期化パワーを必要する場合が多い。
本発明者らの研究によると、このような初期化の光源形状（具体的には、送り幅）に依存する「むら」は、初期化の走査速度が高速になるほど、また媒体に照射される初期化パワーが大きいほど顕著となることが分かっており、その原因については明らかでないが、本発明者らは以下のように考察している。
前述のように従来の初期化方法においては、ディスク半径方向に長い長方形又は楕円状のレーザビームを用いており、ビームの短軸方向を円周方向（トラック方向）と一致させ特定の線速度でディスクを回転すると共に、１周（１回転）毎に、ビームの長軸方向のスポットサイズ（半値幅）よりも短い幅でディスク半径方向に移動させながら、徐々に結晶化する方法を採用している。
長軸方向のスポットサイズ（半値幅）よりも短い幅でレーザをディスク半径方向に操作する理由は、初期化抜けが起らないようにするためであり、例えば７５μｍ径のレーザヘッドの場合、その２／３程度にあたる５０μｍ／ｒに設定している。
そのため、重複してビームが照射される半径部分（図１３の、真中の黒色部分）が生じることになるが、２回目にビームが通過する際には、重複部分は既に結晶化しているため、隣接する未初期化部分に比べて吸収率が小さくなっており、照射部分において初期化条件のバランスが崩れることが予想される。その結果、重複部分と新たに初期化される未初期化部分との境界で不連続性が生じ、図１１のような縦縞模様が観察されたものと推測している。
【００１８】
また、記録層を複数有する多層光記録媒体の手前側に位置する記録層においても、初期化後の反射率、透過率変動により、初期化部分と隣接する未初期化部分との間で吸収率の差が生じ、照射部分において初期化条件のバランスが崩れることが予想される。その結果、重複部分と新たに初期化される未初期化部分との境界で不連続性が生じ、図１１のような縦縞模様が観察されたものと推測している。
ビームが重複する部分と未初期化部分の初期化を一様の初期化条件で行うためには、吸収率の小さい重複部分（即ちビームの後端）のパワーを高くする必要があると考えられるが、本発明３〜５によるレーザ光のビーム整形が類似の効果を有するため、初期化むらが低減されたものと考察している。
そして、このような初期化により、全ての領域において特性の変動がなく、良好で安定した光記録媒体を実現できる。
【００１９】
本発明６によれば、本発明１〜５よりも更に記録特性の優れた光記録媒体を提供することができる。本発明者らは、最高記録線速が６．６１〜１３．２２ｍ／ｓの間にある記録（ＨＤ  ＤＶＤ：１〜２倍速）に適した相変化材料と、本発明６で規定する初期化方法における最適条件との関係に着目して検討を重ねた結果、ディスクの回転線速度を３〜１４ｍ／ｓとして初期化した光記録媒体の記録特性が特に優れていることを知見した。
図３は、初期化パワー密度を各回転線速度（初期化の操作速度）において最適化した時の「全データ領域中のＤＯＷ１ＰＲＳＮＲの平均値（◆）」と「そのトラック間分布のばらつき（標準偏差σ）（■）」の関係を示すものである。測定を行った光記録媒体としては、記録層材料をＧｅ５．０Ａｇ０．５Ｉｎ２Ｓｂ７７Ｔｅ１５．５とした点以外は後述する実施例１と同構成のものを用いた。
図３を見ると、前記速度範囲外においてＤＯＷ１ＰＲＳＮＲの平均値が１５．０以上の良好な値を示すものであっても、ＤＯＷ１ＰＲＳＮＲのばらつきが大きくなっており、従って、トラック位置によっては記録特性が劣化していることが分かる。
また図４は、前記速度範囲内において、図３で最適化した初期化パワー密度の値をプロットしたものである。即ち、光記録媒体を３〜１４ｍ／ｓの一定回転線速度で回転させ、パワー密度が５〜２５ｍＷ／μｍ２の強度ピークを有するレーザビームを用いて初期化を行うことにより、記録特性の特に優れた光記録媒体を得ることができる。
【００２０】
本発明７によれば、記録（アモルファス化）感度、消去比の優れたＳｂ−Ｔｅ系材料を、特に多層光記録媒体の記録層に用いることによって、良好な記録特性、感度を有し、かつ記録材料の初期化が容易であり、初期化後の反射率分布が小さい光記録媒体を提供することができる。ここでＳｂ−Ｔｅ系材料とは、ＳｂとＴｅを併せて９０原子％以上含有する材料をいう。
本発明８によれば、記録材料としてＧｅ−Ｓｂ−Ｓｎ系材料を用いることにより、青色レーザを用いた書き換えが可能であり、最高記録線速が６．６１〜１３．２２ｍ／ｓの間にある高速記録においても良好な記録特性及び保存信頼性を有し、かつ記録材料の初期化が容易であり、初期化後の反射率分布が小さい光記録媒体を提供することができる。ここでＧｅ−Ｓｂ−Ｓｎ系材料とは、ＧｅとＳｂとＳｎを併せて９０原子％以上含有する材料をいう。
【００２１】
第一の主要構成元素であるＳｂは、構成材料中のＳｂ比を変化させることで結晶化速度を調整することが可能であり、比率を高くすることにより結晶化速度を高速化できるため、高速記録の実現には不可欠な、非常に優れた相変化材料である。
しかし、Ｓｂ単独では繰り返し記録特性や保存信頼性に問題が生じる。その為、これらを改善させる第二の主要構成元素としてＧｅが必須となる。Ｇｅは、少量の添加で保存信頼性が飛躍的に向上するため、構成元素として不可欠である。
Ｇｅ−Ｓｂの２元系では、高速記録に適しているものの、青色波長での変調度が小さく、反射率が低いといった問題がある。結晶化速度を維持しながら、これらの特性を向上させる第三の主要構成元素としてＳｎが適している。
【００２２】
本発明９では、Ｇｅ−Ｓｂ−Ｓｎ系記録層に、更にＩｎ、Ｔｅ、Ａｌ、Ｇａ、Ｚｎ、Ｍｇ、Ｔｌ、Ｂｉ、Ｓｅ、Ｃ、Ｎ、Ａｕ、Ａｇ、Ｃｕ、Ｍｎ及び希土類元素から選択される少なくとも１種の元素を含有させる。これらの元素の合計含有量は０．１〜１０原子％が好ましく、０．５〜８原子％がより好ましい。
本発明１０では記録層の膜厚を４〜１８ｎｍとする。４ｎｍ未満では、均一な膜にするのが困難となる傾向があり、１８ｎｍを超えると記録感度が低下してしまう傾向があるので好ましくない。特に、二層光記録媒体の場合、第１情報層においては高透過率化が要求されるので、記録層の厚さは１０ｎｍ以下が好ましい。１０ｎｍを超えると透過率が低下してしまう傾向がある。
【００２３】
本発明１１は、透明基板上に、第１情報層〜第Ｎ情報層（Ｎは２以上の整数）が順に配置され、第１情報層〜第Ｎ情報層の少なくとも一つが前記多層膜を有することを特徴とする請求項１〜１０の何れかに記載の多層光記録媒体である。この構成とすることにより、多層光記録媒体であっても、特性が良好で、かつ面内での特性変動を少なくすることができる。
本発明１２は、第１情報層が、光の入射側から見て、少なくとも第１下部保護層、第１記録層、第１上部保護層、第１反射層、第１熱拡散層を順に備え、第２情報層が、少なくとも第２下部保護層、第２記録層、第２上部保護層、第２反射層を順に備えた二層光記録媒体である。この構成とすることにより、第１情報層、第２情報層ともに、記録感度、特性が良好なバランスのよい二層光記録媒体を提供することができる。
本発明１３は、第１下部保護層と第１記録層との界面及び／又は第１記録層と第１上部保護層との界面に配置された界面層を有する。これらの界面層は、第１上部保護層と第１記録層との間、第１下部保護層と第１記録層との間で物質が移動するのを防止するために設けるもので、繰り返し記録によって生じる物質移動を防止したり、記録層の結晶化を促進させたりする効果があるため、繰り返し記録特性が極めて良好となる。
【００２４】
本発明１４〜１５で第１熱拡散層として用いるＩｎ２Ｏ３を主成分とする材料、とりわけＩＴＯ、ＩＺＯは、低吸収でかつ高熱伝導率なため、第１情報層の透過率を上げ、記録感度、消去比などの特性が良好という利点がある。
本発明１６では、第１熱拡散層の膜厚を１０〜２００ｎｍとする。１０ｎｍより薄いと放熱効果が得られなくなる。２００ｎｍより厚いと応力が大きくなり、繰り返し記録特性が低下するばかりでなく量産性にも問題が生じる。
本発明１７で反射層材料として用いる純Ａｇ又はＡｇ合金は、熱伝導率が極めて高く、記録時に記録層が高温に達したのち直ぐに、非晶質マーク形成に適した急冷構造を実現できるので、良好な反射層を形成できる。また、反射層がＡｇを含有する場合、ＺｎＳとＳｉＯ２の混合物のような硫黄を含む材料を上部保護層に用いると、硫黄がＡｇと反応して反射層を腐食してしまうため、上部保護層と反射層の間にバリア層（硫化防止層）を設ければＡｇの硫化を防止できる。
【００２５】
本発明の光記録媒体の初期化は、前述したように長方形又は楕円状レーザビームの長軸方向のレーザ光強度分布について、ビームの移動方向（半径方向）に対し後端側に強度ピークを有するレーザビームを用いることを特徴としている。この初期化方法について具体的に説明する。
光記録媒体が円盤状のディスクである場合、初期化はディスクの半径方向に長い長方形又は楕円状のレーザビームを照射しながら、特定の線速度で回転させ、更に該長方形又は楕円状のレーザビームの、長軸方向のスポットサイズ（半値幅）よりも短い幅で、ビームを半径方向に移動させながら徐々に初期化（結晶化）する方式を採用する。
「ビームの移動方向（半径方向）に対し後端側に強度ピークを有するレーザビーム」の例として、媒体に照射される半径方向のビーム強度プロファイルの例を図５に示した。なお、本発明において「後端側」とは、プロファイルの中心から後端までの間を指し、プロファイルの中心に強度ピークを有する（ｆ）も含むものとする。
【００２６】
一方、最大ビーム強度に対する最小ビーム強度の割合は５０〜９０％が好ましく、より好ましくは６０％以上である。５０％未満では、安定したピーク強度を得ることが困難となる場合があるし、９０％を超えると、光強度分布を変えたレーザビームを用いる効果が現れにくくなってしまう。
初期化に用いる光源としては、膜の均質性、ディスク信号特性、生産性の点で優れる大型ＬＤを用いる。この場合、現在開発されているＬＤの最大出力限界値が４．０Ｗ程度であることを考慮すると、本発明６で規定するパワー密度を安定に維持して初期化を行うためには、初期化に用いる光源のサイズ（面積）は１５０μｍ２以下とすることが望ましく、より望ましくは１００μｍ２以下である。光源サイズの下限は特に限定されないが、小さ過ぎると初期化に要する時間が長くなり生産性が低下するため、ＬＤの出力に応じた適当なサイズを選択することが望ましい。
このような大口径の光源を用いて「ビームの移動方向（半径方向）に対し後端側に強度ピークを有するレーザビーム」を整形する方法としては、例えばビーム出射面と媒体の間の何れかの場所において遮蔽板やフィルターを設ける方法、或いは光源そのものを媒体面に対し傾ける方法等が考えられるが、他の方法でも構わない。
【００２７】
レーザ光の円周方向（トラック方向）の走査速度に関しては、３〜１４ｍ／ｓの回転線速度であれば、媒体の全データ領域にあるトラック毎のＤＯＷ１ＰＲＳＮＲの標準偏差を更に小さくすることができ、従って媒体全ての記録個所において均一で良好な記録特性を保証することができるので望ましい。
パワー密度に関しては、５〜２５ｍＷ／μｍ２の強度ピークを有するレーザビームを用いて非晶質化が起る直前の結晶状態を実現することが望ましい。２５ｍＷ／μｍ２を超えると、媒体の温度が必要以上に上がってディスク全体に熱ダメージを与える恐れがあり、また、５ｍＷ／μｍ２より低いと、図１（ｂ）で見られるような「初期化抜け」が起る可能性がある。
【００２８】
レーザ光の半径方向の移動量（以下、送り幅）については、長方形又は楕円状ビームの短軸方向を円周方向（トラック方向）と一致させ、ディスクを回転させながら短軸方向に走査すると共に、１周（１回転）毎に長軸方向に移動させて全面の初期化を行う。この場合、ディスク１回転当りの送り幅は、「初期化抜け」が起らないようにビームの長軸よりも短かく設定する必要があるが、ディスクの同一半径部分があまり複数回重複して照射されないようにすると、生産性が向上するだけでなく、ディスク半径方向のエネルギー分布に由来する初期化の不均一性が回避できる。また、本発明者らの以前の研究によれば、パワー密度が一定の場合に繰り返し記録初期の記録特性が改善されることが分っている。
【００２９】
ディスクの同一半径部分を重複して照射せずに初期化を行うためには、送り幅とビーム長軸を等しくする必要があるが、実際は照射光ビームがビームプロファイルを持つため、ビーム端で充分な照射光パワー密度が得られず初期化抜けが起ることが懸念される。そのため、好ましくは長方形又は楕円状のビーム形を有する初期化用照射光ビーム送り幅を、ｎを整数として、長方形の長辺方向又は楕円長軸方向のレーザスポットサイズ（半値幅）の１／ｎ以上、（ｎ−１）／ｎ以下に設定し、ｎを２〜１０程度に設定すると良い。なお、「ビーム長軸長の整数分の１」を基準とするに当り、文字通り整数分の１である必要はなく、整数分の１からビーム長軸長に対して±５％程度の誤差はあっても差し支えない。
一方、円盤状ディスク以外の形状の場合も同様に同一部分があまり多数回重複して照射されないよう初期化を行うとよいが、円盤状ディスク以外の形状の場合は、その形状により適宜工夫する必要がある。
【００３０】
本発明の光記録媒体は、透明基板上に、光の入射により結晶状態と非晶質状態との間で相変化を起こして情報を記録し得る記録層、保護層及び反射層を含む多層膜を有する。
好ましいのは、基板上に少なくとも下部保護層、記録層、上部保護層及び反射層をこの順又は逆順に積層した構成である。この場合、記録再生は、下部保護層側からレーザ光を照射して行われる。
図６は、本発明の光記録媒体の一例を示す概略断面図である。この光記録媒体は、レーザ光の案内溝が設けられた透明な基板１の上面に、下部保護層２、非晶質相と結晶相の間で可逆的相変化をする記録層３、上部保護層４、バリア層５、反射層６、樹脂保護層７を備え、最後に基板１と同様な貼り合わせ用基板８を接着層を介して貼り合わせた層構成となっている。なお、樹脂保護層は記録再生特性に影響を与えない層であり、上記接着層が保護機能を有していれば必須の層ではないので多層膜には含めなかったが、広義には多層膜に含めても構わない。
【００３１】
以下、各層について具体的に説明する。
＜記録層＞
記録層３には種々の相変化材料を用いることができるが、好ましいのはＳｂ−Ｔｅ系材料又はＧｅ−Ｓｂ−Ｓｎ系材料である。
Ｓｂ−Ｔｅ系材料の場合、更なる性能向上、信頼性向上などを目的としてＡｇ、Ｉｎ、Ｇｅ、Ｓｅ、Ｓｎ、Ａｌ、Ｔｉ、Ｖ、Ｍｎ、Ｆｅ、Ｃｏ、Ｎｉ、Ｃｕ、Ｚｎ、Ｇａ、Ｂｉ、Ｓｉ、Ｄｙ、Ｐｄ、Ｐｔ、Ａｕ、Ｓ、Ｂ、Ｃ、Ｐなど他の元素や不純物を添加することができ、Ａｇ−Ｉｎ−Ｓｂ−Ｔｅ、Ａｇ−Ｉｎ−Ｇｅ−Ｓｂ−Ｔｅなどの合金が好ましい。中でも、組成式ＳｂａＴｅ１００−（ａ＋ｂ＋ｃ）ＧｅｂＭ１ｃ〔但し、６５≦ａ≦８０、１≦ｂ≦１０、０．１≦ｃ≦１０、Ｍ１は、Ａｇ、Ｉｎ、Ｓｅ、Ｓｎ、Ａｌ、Ｔｉ、Ｖ、Ｍｎ、Ｆｅ、Ｃｏ、Ｎｉ、Ｃｕ、Ｚｎ、Ｇａ、Ｂｉ、Ｓｉ、Ｄｙ、Ｐｄ、Ｐｔ、Ａｕ、Ｓ、Ｂ、Ｃ、Ｐから選ばれる少なくとも１つの元素、ａ、ｂ、ｃはそれぞれの元素の組成比（原子％）〕で表される材料が好ましい。
【００３２】
また、Ｇｅ−Ｓｂ−Ｓｎ系材料は高速記録に好ましい材料であるが、更なる性能向上、信頼性向上などを目的として、Ｉｎ、Ｔｅ、Ａｌ、Ｇａ、Ｚｎ、Ｍｇ、Ｔｌ、Ｂｉ、Ｓｅ、Ｃ、Ｎ、Ａｕ、Ａｇ、Ｃｕ、Ｍｎ及び希土類元素から選択される少なくとも１種の元素を含有させることができる。
具体的には、組成式ＧｅαＳｂβＳｎγＭ２δ（但し、Ｍ２はＩｎ、Ｔｅ、Ａｌ、Ｇａ、Ｚｎ、Ｍｇ、Ｔｌ、Ｂｉ、Ｓｅ、Ｃ、Ｎ、Ａｕ、Ａｇ、Ｃｕ、Ｍｎ及び希土類元素から選ばれる少なくとも１つの元素）で表される材料が好ましい。α、β、γ、δが、それぞれ、５≦α≦２５、４５≦β≦７５、１０≦γ≦３０、０≦δ≦１５を満たす場合には、この材料は、融点が低く且つ結晶とアモルファスとの屈折率変化Δｎが大きい。このため、この範囲の組成の材料を用いて記録層を形成することによって、記録感度が高く且つ反射率変化（コントラスト）も高い光記録媒体が得られる。
５≦αの場合には、再生光に対する安定性を向上させることができる。α≦２５の場合には、複数の相が現れることを抑制できるため、繰り返し記録による特性劣化を抑制できる。４５≦βの場合には、結晶化速度が特に速く、特に良好な消去率が得られる。１０≦γの場合には、結晶化速度が速く、且つ屈折率変化Δｎが大きい。また、β≦７５、γ≦３０の場合には、複数の相が現れることを抑制できるため、繰り返し記録による特性劣化を抑制できる。したがって、４５≦β≦７５、１０≦γ≦３０であることがより好ましい。また、良好な記録再生性能を得るためには結晶化速度を調整するための元素Ｍ２を添加することが好ましい。δは、０≦δ≦１５であることがより好ましい。δ≦１５の場合には、複数の相が現れることを抑制できるため、繰り返し記録による特性劣化を抑制できる。
【００３３】
Ｉｎは高速記録材料における初期化不良を改善する効果がある。しかし、Ｉｎの過剰な添加は再生光劣化を引き起こし、また反射率低下の原因となるため１０原子％未満とすることが好ましい。またＴｌ、Ｂｉ、Ａｌ、Ｍｇ、Ｍｎ又は希土類元素には結晶化速度を速くする効果があり、これらの元素のうちＳｂと同じ価数を取り易いＢｉはより好ましい。しかし添加量が多すぎると再生光劣化や初期ジッターの劣化を引き起すため、組成範囲は何れも１０原子％以下とする必要がある。また、保存信頼性に関しては、Ｇｅ以外にＴｅ、Ａｌ、Ｚｎ、Ｓｅ、Ｃ、Ｎ、Ｓｅ、Ａｕ、Ａｇ、Ｃｕの添加によっても改善できる。このうちＡｌ、Ｓｅの場合は高速結晶化を更に向上させ、またＳｅは記録感度の向上にも効果がある。Ａｕ、Ａｇ、Ｃｕは保存信頼性に優れ、かつ高速記録材料の初期化不良を改善するのに有効な元素であるが、反面、結晶化速度を低下させ、高速記録特性を妨げる特性も備えている。そのためＡｕ、Ａｇ、Ｃｕの合計添加量の上限は１０原子％が好ましい。一方、少なすぎると添加効果が不明瞭となってしまうため、Ａｕ、Ａｇ及びＣｕの添加量の下限は０．１原子％が好ましい。
更にＭｎや希土類元素も、Ｉｎと同様の効果を奏することが判り、特にＭｎはＧｅ添加量をそれほど増やす必要のない保存信頼性にも優れた添加元素である。好ましいＭｎ添加量は１〜１０原子％である。１原子％より少ないと結晶化速度を速くする効果が現われず、１０原子％より多いと未記録状態（結晶状態）の反射率が低くなり過ぎるからである。
【００３４】
このように、Ｇｅ−Ｓｂ−Ｓｎ系材料と上記添加元素とを適当に組み合わせることにより、最高記録線速が６．６１〜１３．２２ｍ／ｓの間にある高速記録に適した記録特性を有し、初期化不良がなく、かつ保存信頼性に優れた光記録媒体を設計することができる。
記録層の膜厚は４〜１８ｎｍが好ましく、６〜１５ｎｍがより好ましい。４ｎｍ未満では、均一な膜にするのが困難となる傾向があり、１８ｎｍを超えると記録感度が低下してしまう傾向があるので好ましくない。記録層の膜厚は厚い方が本発明の効果が現れ易くなるが、結晶と非晶質の吸収率差をなるべく小さくして消去特性を向上させるためには記録層の厚さは薄い方が好ましい。
また、二層光記録媒体の場合、第１情報層においては高透過率化が要求されるので、記録層の厚さは１０ｎｍ以下が好ましい。１０ｎｍを超えると透過率が低下してしまう傾向がある。
【００３５】
＜下部保護層及び上部保護層＞
下部保護層２及び上部保護層４は、記録層の劣化変質を防ぎ、記録層の接着強度を高め、かつ記録特性を高めるなどの作用効果を有し、その材料としては、ＳｉＯ、ＳｉＯ２、ＺｎＯ、ＳｎＯ２、Ａｌ２Ｏ３、ＴｉＯ２、Ｉｎ２Ｏ３、ＭｇＯ、ＺｒＯ２、Ｎｂ２Ｏ５などの酸化物；Ｓｉ３Ｎ４、ＡｌＮ、ＴｉＮ、ＢＮ、ＺｒＮなどの窒化物；ＺｎＳ、Ｉｎ２Ｓ３、ＴａＳ４などの硫化物；ＳｉＣ、ＴａＣ、Ｂ４Ｃ、ＷＣ、ＴｉＣ、ＺｒＣなどの炭化物；ダイヤモンド状カーボン；或いは、それらの混合物が挙げられる。中でも、ＺｎＳとＳｉＯ２の混合物は、耐熱性、低熱伝導率性、化学的安定性に優れており、膜の残留応力が小さく、記録／消去の繰り返しによっても記録感度、消去比などの特性劣化が起き難く、記録層との密着性にも優れているので好ましい。
【００３６】
下部保護層、上部保護層の形成方法としては、各種気相成長法、例えば、真空蒸着法、スパッタリング法、プラズマＣＶＤ法、光ＣＶＤ法、イオンプレーティング法、電子ビーム蒸着法などが用いられる。中でもスパッタリング法が、量産性、膜質等に優れている。
下部保護層、上部保護層の厚みは目的に応じて適宜選択することができ、反射率、記録パワーマージン、ジッターや繰り返し記録の信号安定性などの記録特性、高温高湿保存、ヒートサイクル試験などの品質特性により決定される。通常、下部保護層は３０〜７０ｎｍが好ましく、上部保護層は３〜３０ｎｍが好ましい。上部保護層の膜厚については、記録層の冷却に関係し直接的な影響が大きいため、良好な消去特性・繰り返し記録耐久性を得るために３ｎｍ以上は必要である。これより薄いとクラック等の欠陥を生じ繰り返し記録耐久性が低下するほか、記録感度が悪くなるため好ましくない。また、３０ｎｍを超えると記録層の冷却速度が遅くなるためマークが形成し難くなり、マーク面積が小さくなってしまうので好ましくない。
【００３７】
＜反射層＞
反射層６には、例えば、Ａｌ、Ａｕ、Ａｇ、Ｃｕ、Ｔａなどの金属材料、又はこれらの合金などを用いることができる。また、これら金属材料への添加元素としてＣｒ、Ｔｉ、Ｓｉ、Ｃｕ、Ａｇ、Ｐｄ、Ｔａなどが使用できる。これらの中でも、Ａｇ又はＡｇ合金を含有することが好ましい。これは、本発明の光記録媒体の反射層は、通常、記録時に発生する熱の冷却速度を調整する「熱伝導性」の観点と、干渉効果を利用して再生信号のコントラストを改善する「光学的」な観点から、「高熱伝導率／高反射率の金属」が望ましく、Ａｇの熱伝導率が４２７Ｗ／ｍ・Ｋと極めて高いことから、純Ａｇ又はＡｇ合金を用いると、記録時に記録層が高温に達したあと直ぐに、非晶質マーク形成に適した急冷構造を実現できるからである。
なお、高熱伝導率性を考慮すると純Ａｇが最良であるが、耐食性を考慮してＣｕを添加しても良い。この場合、Ａｇの特性を損なわないためには銅の添加量範囲は０．１〜１０原子％程度が好ましく、特に０．５〜３原子％が好適である。過剰の添加は逆にＡｇの耐食性を劣化させてしまう。
反射層は、各種気相成長法、例えば、真空蒸着法、スパッタリング法、プラズマＣＶＤ法、光ＣＶＤ法、イオンプレーティング法、電子ビーム蒸着法などによって形成できる。中でも、スパッタリング法が、量産性、膜質等に優れている。
反射層の厚みは、ディスク構造を急冷化する観点から、好ましくは１００ｎｍ以上、より好ましくは２００ｎｍ以上である。なお生産性及び面内分布を考慮すると上限は３００ｎｍ程度である。
【００３８】
＜バリア層＞
純Ａｇ又はＡｇ合金を反射層に用いると、ＺｎＳとＳｉＯ２の混合物のような硫黄を含む保護層を用いた場合、硫黄が反射層に拡散してＡｇの硫化反応を起し、ディスク欠陥となる不具合が生じてしまう。従って、上部保護層４と反射層６の間に、Ａｇの硫化防止用のバリア層５を設けることが好ましい。
バリア層の材料としては、（１）Ａｇの硫化反応を防ぐバリア能力があること、（２）レーザ光に対して光学的に透明であること、（３）非晶質マーク形成のため熱伝導率が低いこと、（４）保護層や反射層と密着性が良いこと、（５）形成が容易であること、などの観点から適切な材料を選定することが望ましく、上記要件を満たす酸化物、炭化物及び窒化物が好ましい。具体例としては、例えばＳｉＯ、ＺｎＯ、ＳｎＯ３、Ａｌ２Ｏ３、ＴｉＯ３、Ｉｎ２Ｏ３などの酸化物、Ｓｉ３Ｎ４、ＡｌＮ、ＴｉＮなどの窒化物、ＳｉＣなどの炭化物が挙げられる。一般によく用いられている材料はＳｉＣである。
バリア層の厚みは、通常、３〜１０ｎｍである。
【００３９】
＜樹脂保護層＞
樹脂保護層７は、工程内及び製品となった時点で光記録媒体の薄膜積層構造保護の作用効果を有し、通常、紫外線硬化性の樹脂により形成する。膜厚は２〜５μｍである。
＜基板＞
基板１の材料としては、通常、ガラス、セラミックス、樹脂などが用いられるが、成形性、コストの点から樹脂製基板が好適である。樹脂としては、例えば、ポリカーボネート樹脂、アクリル樹脂、エポキシ樹脂、ポリスチレン樹脂、アクリロニトリル−スチレン共重合体樹脂、ポリエチレン樹脂、ポリプロピレン樹脂、シリコーン樹脂、フッ素樹脂、ＡＢＳ樹脂、ウレタン樹脂などが挙げられる。中でも成形性、光学特性、コストの点から、ポリカーボネート樹脂、アクリル樹脂が好ましい。
基板としては、溝ピッチ０．４０±０．０１μｍ、溝深さ１８〜３０ｎｍ、溝幅０．１５〜０．２５μｍの蛇行溝を有するものが好ましい。溝を蛇行させることによって未記録の特定トラックにアクセスさせたり、基板を一定線速度で回転させたりすることができる。
基板の厚みは特に制限はなく、目的に応じて適宜選択することができるが、通常は使用するレーザ光の波長やピックアップ・レンズの集光特性により決定される。波長４００〜４１０ｎｍ、レンズのＮＡ０．６５のＨＤ  ＤＶＤ系では０．６ｍｍの板厚の基板が用いられている。
【００４０】
＜接着層＞
接着層は、情報信号が書き込まれる基板１と貼り合せ用基板８とを貼り合わせるために用い、ベースフィルムの両側に粘着剤を塗布した両面粘着性のシート、熱硬化性樹脂又は紫外線硬化樹脂により形成する。接着層の膜厚は、通常５０μｍ程度である。
＜貼り合せ用基板＞
貼り合せ用基板（ダミー基板）８は、接着層として粘着性シート又は熱硬化性樹脂を用いる場合は透明である必要はないが、接着層に紫外線硬化樹脂を用いる場合は紫外線を透過する透明基板とする。貼り合せ用基板には、通常、情報信号を書き込む側の透明基板と同じ０．６ｍｍの厚さのものが用いられている。
【００４１】
また、本発明の光記録媒体は多層光記録媒体としても好適に用いることができる。例えば図７は、二層光記録媒体の一例を示す概略断面図であって、第１基板１０の上に、第１情報層１６、中間層２０、第２情報層２５及び第２基板３０がこの順に積層されており、更に必要に応じてその他の層を有する。
第１情報層１６は、第１下部保護層１１、第１記録層１２、第１上部保護層１３、第１反射層１４、及び第１熱拡散層１５からなり、第２情報層２５は、第２下部保護層２１、第２記録層２２、第２上部保護層２３、及び第２反射層２４からなる。
なお、第１上部保護層１３と第１反射層１４との間、及び第２上部保護層２３と第２反射層２４との間にバリア層を設けても構わない。
上記二層光記録媒体の場合、例えば第２情報層を本発明の初期化方法によって初期化した後、第１情報層を初期化することになる。
多層光記録媒体に用いる上部保護層、下部保護層、記録層、バリア層、基板については、図６の光記録媒体において説明した材料、特性を有するものと同じである。
第１反射層１４の膜厚は、３〜２０ｎｍ程度であることが好ましい。より好ましくは５〜１０ｎｍの範囲である。３ｎｍ未満にすると、厚さが均一で緻密な膜を作ることが困難になるし、２０ｎｍより厚いと、透過率が減少し第２情報層の記録再生が困難になる。
【００４２】
＜界面層＞
本発明は、第１下部保護層と第１記録層との界面及び／又は第１記録層と第１上部保護層との界面に配置された界面層を有してもよい。
界面層は、例えばＳｉ−Ｎ、Ａｌ−Ｎ、Ｔｉ−Ｎ、Ｔａ−Ｎ、Ｚｒ−Ｎ、Ｇｅ−Ｎなどの窒化物、これらを含む窒化酸化物、又はＳｉＣなどの炭化物によって形成できる。これらの中でも、Ｇｅ−Ｎが特に好ましい。Ｇｅ−Ｎは、反応性スパッタリングで形成しやすく、機械的特性及び耐湿性に優れる。界面層が厚いと、情報層の反射率や吸収率が大きく変化して記録・消去性能に影響を与える。したがって、界面層の厚さは、１〜１０ｎｍの範囲内であることが望ましく、２〜５ｎｍの範囲内であることがより好ましい。
また、第２上部保護層と第２記録層との界面及び／又は第２記録層と第２下部保護層との界面に、上記と同様の材料からなる界面層を設けても構わない。
【００４３】
＜第1熱拡散層＞
第１熱拡散層１５としては、レーザ照射された記録層を急冷させるために、熱伝導率が大きいことが望まれる。また、奥側の情報層を記録再生できるように、記録再生用レーザ波長での吸収率が小さいことが望まれる。情報の記録再生に用いるレーザ光の波長において、消衰係数が０．５以下であることが好ましく、より好ましくは０．３以下である。０．５より大きいと第１情報層での吸収率が増大し、第２情報層の記録再生が困難になる。また、情報の記録再生に用いるレーザ光の波長において、屈折率は１．６以上であることが好ましい。１．６よりも小さいと、第１情報層の透過率を大きくするのが困難になる。
以上のことから、第１熱拡散層には、窒化物、酸化物、硫化物、窒酸化物、炭化物、弗化物の少なくとも１種を含むことが好ましい。例えば、ＡｌＮ、Ａｌ２Ｏ３、ＳｉＣ、ＳｉＮ、ＴｉＯ２、ＳｎＯ２、Ｉｎ２Ｏ３、ＺｎＯ、ＩＴＯ（酸化インジウム−酸化スズ）、ＩＺＯ（酸化インジウム−酸化亜鉛）、ＡＴＯ（酸化スズ−アンチモン）、ＤＬＣ（ダイアモンドライクカーボン）、ＢＮなどが挙げられる。中でもＩｎ２Ｏ３（酸化インジウム）を主成分とする材料が好ましく、より好ましくはＩＴＯ又はＩＺＯである。ここで、主成分とは材料全体の５０モル％以上を占めることを意味する。
【００４４】
第１熱拡散層は、各種気相成長法、例えば真空蒸着法、スパッタリング法、プラズマＣＶＤ法、光ＣＶＤ法、イオンプレーティング法、電子ビーム蒸着法などによって形成できる。中でもスパッタリング法が、量産性、膜質等に優れている。
第１熱拡散層の膜厚は１０〜２００ｎｍが好ましい。より好ましくは２０〜１００ｎｍの範囲である。１０ｎｍより薄いと放熱効果が得られなくなるし、２００ｎｍより厚いと応力が大きくなり、繰り返し記録特性が低下するばかりでなく量産性にも問題が生じる。
なお、熱拡散層を第１下部保護層と第１基板との間にも設けて、熱拡散効果の更なる向上を図っても何ら問題はない。
【００４５】
中間層は、記録再生を行う際に、ピックアップが第１情報層と第２情報層とを識別して光学的に分離できるようにするものであり、その厚さは１０〜７０μｍが好ましい。１０μｍより薄いと層間クロストークが生じ、また７０μｍより厚いと、第２記録層を記録再生する際に球面収差が発生し、記録再生が困難になる傾向がある。
中間層は、記録再生光の波長における光吸収が小さい方が好ましく、材料としては、成形性、コストの点で樹脂が好適であり、紫外線硬化性樹脂、遅効性樹脂、熱可塑性樹脂などを用いることができる。また、光ディスク貼り合わせ用の両面粘着テープ（例えば日東電工社製の粘着シートＤＡ−８３２０）なども用いることができる。
【００４６】
以上、本発明の光記録媒体について詳細に説明したが、本発明は上記実施の形態に限定されず、本発明の要旨を逸脱しない範囲で種々変更しても差支えない。例えば、図８に示すような、第１基板１の上に、反射層６、上部保護層４、記録層３、下部保護層２、光透過層９を設けた層構成を有する一般的なＢｌｕ−Ｒａｙディスク型の光記録媒体に相当する場合にも、全く同様に適用できる。
【発明の効果】
【００４７】
本発明によると、高線速記録が可能な光記録媒体において問題となる「繰り返し記録初期の記録特性劣化」と「特性の変動」の問題を同時に解消することができ、青色レーザを用い、最高記録線速が６．６１〜１３．２２ｍ／ｓの間にある高線速で書換えが可能な光記録媒体において、繰り返し記録初期の記録特性劣化がなく、かつ、媒体の全てのデータ領域において特性の変動がない光記録媒体を提供できる。
【実施例】
【００４８】
以下、実施例及び比較例により本発明を更に具体的に説明するが、本発明は、これらの実施例により何ら限定されるものではない。
【００４９】
実施例１〜６
直径１２ｃｍ、厚さ０．６ｍｍで、トラックピッチ０．４０μｍ、溝深さ２１ｎｍ、溝幅０．２０μｍの蛇行溝付きポリカーボネート樹脂製基板１上に、スパッタ装置（ユナクシス社製、ＤＶＤ  Ｓｐｒｉｎｔｅｒ）を用いて、下部保護層２としてのＺｎＳ（７０モル％）−ＳｉＯ２（３０モル％）を厚みが４４ｎｍになるように成膜し、その上に記録層３としてのＧｅ１９．５Ｓｂ５９Ｓｎ１５Ｍｎ６．５を厚みが１２ｎｍになるように成膜し、その上に上部保護層４としてのＺｎＳ（８０モル％）−ＳｉＯ２（２０モル％）を厚みが７ｎｍとなるように成膜し、その上にバリア層５としてのＳｉＣを厚みが２ｎｍとなるように成膜し、その上に反射層６としての純Ａｇを厚みが１８０ｎｍとなるように成膜した後、スパッタ装置から取り出した。
スパッタ成膜終了後、反射層上にスピンコート法により紫外線硬化樹脂保護層７（大日本インキ化学工業株式会社製、ＳＤ３１８）をコートし、最後に基板１と同一の直径１２ｃｍ、厚さ０．６ｍｍのポリカーボネート樹脂製の貼り合せ用基板８を紫外線硬化により貼り合せ、図６に示した構成層の、実施例１〜実施例６として用いる未初期化光ディスクを作製した。
【００５０】
実施例７
記録層の組成をＧａ１５Ｓｂ６２Ｓｎ１６Ｍｎ１Ｔｅ６に変えた点以外は、実施例１と同様にして未初期化光ディスクを作製した。
【００５１】
実施例８
記録層の組成をＧｅ１４Ｓｂ６１Ｓｎ２０Ｇａ３Ｉｎ２に変えた点以外は、実施例１と同様にして未初期化光ディスクを作製した。
【００５２】
実施例９
記録層の組成をＧｅ１５Ｓｂ６１Ｓｎ２０Ｚｎ２Ａｇ２に変えた点以外は、実施例１と同様にして未初期化光ディスクを作製した。
【００５３】
実施例１０、比較例１〜４
実施例１と同じ未初期化光ディスクを、実施例１０及び比較例１〜比較例４の未初期化光ディスクとして用いた。
【００５４】
上記実施例１〜１０及び比較例１〜４の各未初期化光ディスクについて、以下のようにして、初期化方法、初期化後のディスク評価、記録特性の評価、及び保存信頼性の評価を行った。
＜初期化方法＞
初期化装置（日立コンピュータ機器株式会社製、ＰＣＲ  ＤＩＳＫ  ＩＮＩＴＩＡＬＩＺＥＲ）を使用し、各光ディスクを半径方向に長い楕円状のレーザビームを照射しながら６〜１２ｍ／ｓの線速度（トラック方向の走査速度）でディスクを回転させ、更に該楕円状のレーザビームを長軸方向のスポットサイズ（半値幅）よりも短い幅で半径方向に移動させながら徐々に結晶化する初期化方法を用い、かつ該楕円状のレーザビームの長軸方向の光強度分布について、ビームの移動方向（半径方向）に対し後端側にビーム強度のピークを有し、最大ビーム強度に対する最小ビーム強度の割合を６０〜７５％とし、パワー密度１３〜１７ｍＷ／μｍ２の強度ピークを有するレーザビームを照射して初期化を行った。
但し、比較例１〜３ではビーム強度のピークを有しないレーザビーム（プロファイルｇ）を照射し、比較例４では、ビームの移動方向（半径方向）に対し前方側にビーム強度のピークを有するレーザビーム（プロファイルｈ）をそれぞれ照射して初期化を行った。
各実施例及び比較例の初期化条件の詳細を表１に示したが、表中の「図５及び図９におけるプロファイルの形態」の項のａ〜ｈは、それぞれ図５及び図９中の（ａ）〜（ｈ）を指す。
【００５５】
＜記録特性の評価＞
記録特性の評価は、波長４０５ｎｍ、ＮＡ０．６５のピックアップを有する光ディスク評価装置（パルステック社製、ＯＤＵ−１０００）を用いて、記録線速度６．６１ｍ／ｓ（ＨＤ  ＤＶＤの１倍速に相当）、線密度０．１５３μｍ／ｂｉｔの条件で、光ディスクの全データ領域内においてＥＴＭ変調方式により２Ｔ〜１１Ｔのランダム信号の繰り返し記録を行い、繰り返し記録初期の記録特性劣化が最も顕著となるＤＯＷ１ＰＲＳＮＲの平均値を評価することにより行った。但し、実施例１０では記録線速度１３．２２ｍ／ｓ（ＨＤ  ＤＶＤの２倍速に相当）で評価した。
評価は経時劣化前に行うことが好ましく、本発明のような高速記録媒体のＤＯＷ１特性は、経時劣化が特に起こり易いため、初期化後直ぐに（数時間内）評価を行った。評価時の再生線速度は６．６１ｍ／ｓ、再生光パワー０．４ｍＷとした。
評価結果を表２に示すが、書換え型の光ディスクシステムを実現する場合、前記ＰＲＳＮＲは１５．０以上であることが必要であり、１６．０以上であれば安定したシステムが実現できることから、光ディスクの全データ領域中のＤＯＷ１ＰＲＳＮＲの平均値を求め、次のような基準で評価した。
「×」：１５．０未満の場合
「○」：１５．０以上、１６．０未満の場合
「◎」：１６．０以上の場合
【００５６】
＜記録特性の変動に関する評価＞
記録特性の変動については、光ディスクの全データ領域中のＤＯＷ１ＰＲＳＮＲのトラック間分布の標準偏差σを評価した。評価は、前記光ディスク評価装置を用い、再生速度６．６１ｍ／ｓ、リードパワー０．４ｍＷの条件で行った。
評価結果を表２に示すが、ＤＯＷ１ＰＲＳＮＲの標準偏差σを０．３以下に規定することにより、光ディスクの全ての記録個所において均一で良好な記録特性を保証することができることから、次のような基準で評価した。
「○」：σが０．３以下の場合
「×」：σが０．３を超える場合
【００５７】
＜保存信頼性の評価＞
実施例及び比較例の光ディスクについて、８０℃−８５％ＲＨ恒温槽に３００時間放置した後、前述したのと同様にして全データ領域中のＤＯＷ１ＰＲＳＮＲの平均値を求め、保存信頼性を評価した。評価基準は、次の通りとした。
「×」：１５．０未満の場合
「○」：１５．０以上、１６．０未満の場合
「◎」：１６．０以上の場合
なお、未評価のものについては「−」の記号を付与した。
評価結果を表２に示すが、実施例の光ディスクの方が優れていることが分かる。
【００５８】
【表１】
2007273070.tif 000003
【表２】
2007273070.tif 000004
【００５９】
実施例１１、比較例５
直径１２ｃｍ、厚さ０．６ｍｍで、トラックピッチ０．４０μｍ、溝深さ２０ｎｍ、溝幅０．２０μｍの蛇行溝付きポリカーボネート樹脂製基板１上に、ＺｎＳ（７０モル％）−ＳｉＯ２（３０モル％）からなる第１下部保護層（厚さ４０ｎｍ）、Ｇｅ５Ｓｂ７４Ｔｅ２１からなる第１記録層（厚さ７ｎｍ）、Ｚｒ２Ｏ３（７０モル％）−ＴｉＯ２（３０モル％）からなる第１上部保護層（厚さ２０ｎｍ）、Ａｇからなる第１反射層（厚さ１０ｎｍ）、ＩＺＯ〔（Ｉｎ２Ｏ３）９０・（ＺｎＯ）１０〕からなる第１熱拡散層（厚さ２３ｎｍ）の順にスパッタ装置（ユナクシス社製、ＤＶＤ  Ｓｐｒｉｎｔｅｒ）を用いてＡｒガス雰囲気中のスパッタ法で製膜した。
次に、第１基板と同じ構成の第２基板上に、Ａｇからなる第２反射層（厚さ１４０ｎｍ）、Ｚｒ２Ｏ３（７０モル％）−ＴｉＯ２（３０モル％）からなる第２上部保護層（厚さ２５ｎｍ）、Ａｇ１Ｉｎ２Ｇｅ５Ｓｂ７２Ｔｅ２０からなる第２記録層（厚さ１１ｎｍ）、ＺｎＳ（７０モル％）−ＳｉＯ２（３０モル％）からなる第２下部保護層（厚さ６５ｎｍ）の順にＡｒガス雰囲気中のスパッタ法で製膜した。
次に、第１情報層の膜面上に紫外線硬化樹脂（大日本インキ化学工業株式会社製、ＳＤ３１８）を塗布し、第２基板の第２情報層面側と貼り合わせてスピンコートし、第１基板側から紫外線を照射し紫外線硬化樹脂を硬化させて中間層とし、実施例１１、比較例５として用いる図７に示した構成の未初期化二層光ディスクを作成した。中間層の厚さは２５μｍとした。
上記の未初期化光ディスクに対し、実施例１と同様にして初期化し、初期化後のディスク評価、記録特性の評価、及び保存信頼性の評価を行った。但し、初期化手順としては、まず第２情報層の初期化を行ってから、第１情報層の初期化を行った。
各光ディスクの初期化条件を表３に、記録特性、保存信頼性の評価結果を表４に示す。「◎」「○」「×」の基準は前述のとおりである。
表３、表４から、実施例１１の方が比較例５よりも優れていることが分かる。
【００６０】
【表３】
2007273070.tif 000005
【表４】
2007273070.tif 000006
【００６１】
実施例１２
第1熱拡散層をＩＴＯ〔（Ｉｎ２Ｏ３）９０・（ＳｎＯ２）１０〕に変えた点以外は、実施例１１と同様にして未初期化光ディスクを作製した。
【００６２】
実施例１３
第２反射層をＡｇ−０．５原子％Ｂｉに変えた点以外は、実施例１１と同様にして未初期化光ディスクを作製した。
【００６３】
上記実施例１２及び実施例１３の各未初期化光ディスクに対し、実施例１１と同様にして初期化し、記録特性、保存信頼性の評価を行ったところ、何れもＤＯＷ１ＰＲＳＮＲの平均値が１５．０以上、標準偏差が０．３以下という良好な結果が得られた。
【００６４】
実施例１４、比較例６
記録層の組成をＩｎ２１Ｓｂ７３Ｇｅ６に、上部保護層をＮｂ２Ｏ５（８０モル％）−ＺｒＯ２（２０モル％）に変え、バリア層を設けなかった点以外は、実施例１と同様にして未初期化光ディスクを作製した。また、この未初期化光ディスクを比較例６にも用いた。
【００６５】
実施例１５
記録層の組成をＩｎ１９Ｓｂ７０Ｓｎ７Ｇｅ４に変えた点以外は、実施例１４と同様にして未初期化光ディスクを作製した。
【００６６】
実施例１６
記録層の組成をＩｎ２０Ｓｂ７０Ｔｅ５Ｇｅ５に変えた点以外は、実施例１４と同様にして未初期化光ディスクを作製した。
【００６７】
実施例１７
記録層の組成をＩｎ２０Ｓｂ７０Ｔｅ２Ｚｎ８に変えた点以外は、実施例１４と同様にして未初期化光ディスクを作製した。
【００６８】
上記実施例１４〜１７、比較例６の各未初期化光ディスクに対し、実施例１と同様にして初期化し、初期化後のディスク評価、記録特性の評価、及び保存信頼性の評価を行った。記録線速度は、実施例１０と同様に１３．２２ｍ／ｓ（ＨＤ  ＤＶＤの２倍速に相当）とした。
各未初期化光ディスクの初期化条件を表５に、記録特性、保存信頼性の評価結果を表６に示す。「◎」「○」「×」の基準は前述のとおりである。
表５、表６から、実施例の方が比較例より優れていることが分かる。
【００６９】
【表５】
2007273070.tif 000007
【表６】
2007273070.tif 000008
【００７０】
実施例１８
第１熱拡散層をＴｉＯ２（厚さ２０ｎｍ）に、第２下部保護層をＺｎＳ（８０モル％）−ＳｉＯ２（２０モル％）に変えた点以外は、実施例１１と同様にして未初期化光ディスクを作製した。
【００７１】
実施例１９
第１記録層をＡｇ０．２Ｉｎ１．５Ｇｅ４．５Ｓｂ７１．３Ｔｅ２２．５に変えた点以外は、実施例１８と同様にして未初期化光ディスクを作製した。
【００７２】
上記実施例１８及び実施例１９の各未初期化光ディスクに対し、実施例１１と同様にして初期化し、記録特性、保存信頼性の評価を行ったところ、何れもＤＯＷ１ＰＲＳＮＲの平均値が１５．０以上、標準偏差が０．３以下という良好な結果が得られた。
【図面の簡単な説明】
【００７３】
【図１】（ａ）は非晶質化が起る直前の反射率信号（均一な反射率）を示す図。（ｂ）は（ａ）の状態からパワー密度を２０％下げた時（初期化抜け）の反射率信号を示す図。（ｃ）は（ａ）の状態からパワー密度を上げたり線速を遅くした場合（初期化むら）の反射率信号を示す図。
【図２】（ａ）は初期化後の未記録部反射率（均一な反射率）の様子を示す図。（ｂ）はＤＯＷ１ＰＲＳＮＲのトラック間分布の様子を示す図。
【図３】初期化パワー密度を各走査速度において「非晶質化が起る直前の結晶状態」に最適化した時の「全データ領域にあるトラック毎の繰り返し記録初期の記録特性（ＤＯＷ１ＰＲＳＮＲ）の平均値（◆）」と「媒体の全データ領域にあるトラック毎のＤＯＷ１ＰＲＳＮＲのばらつき（標準偏差σ）（■）」の関係を示す図。
【図４】図３で最適化した初期化パワー密度の値をプロットした図。
【図５】（ａ）〜（ｆ）：ビームの移動方向（半径方向）に対し後端側に強度ピークを有するレーザビームのビーム強度プロファイルの例を示す図。
【図６】本発明の光記録媒体の一例を示す概略断面図。
【図７】本発明の二層光記録媒体の一例を示す概略断面図。
【図８】Ｂｌｕ−Ｒａｙディスク型の光記録媒体の層構造を示す図。
【図９】（ｇ）〜（ｈ）：比較例で用いたビーム強度プロファイルの形態を示す図。
【図１０】実施例１の光ディスクの初期化後の記録層の光学顕微鏡写真のイメージ図。
【図１１】比較例１及び比較例４の光ディスクの初期化後の記録層の光学顕微鏡写真のイメージ図。
【図１２】ＤＯＷ１ＰＲＳＮＲの特性の変動データを示す図。
【図１３】縦縞模様の出現についての説明図。
【図３】
2007273070.tif 000009
【図４】
2007273070.tif 000010
【図５】
2007273070.tif 000011
【図６】
2007273070.tif 000012
【図７】
2007273070.tif 000013
【図８】
2007273070.tif 000014
【図９】
2007273070.tif 000015
【図１２】
2007273070.tif 000016
【図１】
2007273070.tif 000017
【図２】
2007273070.tif 000018
【図１０】
2007273070.tif 000019
【図１１】
2007273070.tif 000020
【図１３】
2007273070.tif 000021